(57)【要約】      （修正有）【課題】表面層の積層時における、円筒状基体端部の面取り面からの層または膜の剥離または脱落等を抑制することができる電子写真感光体、およびそれを備える画像形成装置を提供する。【解決手段】本開示の電子写真感光体は、基体１と、基体１の外周面１ａを被覆する表面被覆層と、を備える。表面被覆層は、表面側の光導電層２２と、電荷注入阻止層２１と、電荷注入阻止層２１よりも基体１側に位置する耐電圧層１１と、を含み、耐電圧層１１は、アモルファス窒化シリコン含有層である。この耐電圧層１１に関して測定されたラマンスペクトルをフィッティング処理して得られる複数のピーク波形のうち、縦光学フォノンのピーク波形の面積をＬＯ、横光学フォノンのピーク波形の面積をＴＯ、としたとき、前記ＴＯに対する前記ＬＯの比である〔ＬＯ／ＴＯ〕の値は、１．５６以上になっている。【選択図】図１
2020160258.tif 000002
【特許請求の範囲】
【請求項１】
導電性の基体と、前記基体の外表面を被覆する表面被覆層と、を備え、
該表面被覆層は、
表面側の光導電層と、
該光導電層よりも前記基体側に位置する電荷注入阻止層と、
該電荷注入阻止層よりも前記基体側に位置する耐電圧層と、を含み、
該耐電圧層は、アモルファス窒化シリコン含有層であり、
前記耐電圧層に関して測定されたラマンスペクトルを波形分離して得られる複数のピーク波形のうち、
縦光学フォノンに対応するピーク波形の面積をＬＯ、
横光学フォノンに対応するピーク波形の面積をＴＯ、としたとき、
前記ＴＯに対する前記ＬＯの比である〔ＬＯ／ＴＯ〕の値が、１．５６以上である、電子写真感光体。
【請求項２】
前記耐電圧層の厚さが、０．５〜２０μｍである、請求項１に記載の電子写真感光体。
【請求項３】
請求項１または２に記載の電子写真感光体を備える画像形成装置。
【発明の詳細な説明】
【技術分野】
【０００１】
本開示は、電子写真感光体およびこれを備えた画像形成装置に関する。
【背景技術】
【０００２】
画像形成装置に用いられる電子写真感光体は、たとえば、円筒状の導電性基体などの外周面の表面である外表面（最表面ともいう）に、電荷注入阻止層，光導電層，表面保護層等からなる表面被覆層を形成した構成をとる。
【０００３】
この電子写真感光体に関し、本出願人は、特許文献１において、円筒状基体（表面層成膜前）の、基体外周面と基体端面との間に設けられた面取り面の表面粗さＲａを、基体外周面よりも大きくし、この面取り面（Ｃ面ともいう）を覆う感光層（光導電層）を配設することにより、使用中の電子写真感光体の端部で発生する、表面層端部を起点とする膜剥がれを抑制できる電子写真感光体を、提案している。
【０００４】
また、本出願人は、特許文献２において、導電性基体と表面層（感光層）との間に、耐電圧層または耐圧層と呼ばれる、アモルファス窒化シリコン含有層を含む電子写真感光体を提案している。なお、アモルファス窒化シリコンは「ａ−ＳｉＮ」と記す場合がある。
【０００５】
上記提案によれば、基体と、表面被覆層の最下層である電荷注入阻止層との間に、窒素原子数とシリコン原子数との合計に対する窒素原子数の比率〔Ｎ／(Ｓｉ＋Ｎ)〕が０．３２以下のアモルファス窒化シリコン含有層を、耐電圧層として配置する。これにより、感光層の厚さが薄い高画質化電子写真感光体であっても、比較的高い耐電圧特性と低い残留電位特性とを、バランス良く維持することができる。
【先行技術文献】
【特許文献】
【０００６】
【特許文献１】特開２００７−２９３２７９号公報
【特許文献２】国際公開第２００９／１０４４６６号
【発明の概要】
【発明が解決しようとする課題】
【０００７】
ところで、電子写真感光体を作製する過程において、前述の耐電圧層および表面層（電荷注入阻止層，光導電層，表面保護層）を形成する積層・成膜中に、形成途中の層（膜）の一部が基体端部、特に面取り面から剥離すると、この剥離片が成膜チャンバー内で飛散して、最終製品において印画部となる基体外周面に付着し、印画部表面の平坦性不良の原因、あるいは、印画後に異常スジが発生する等の画像異常の原因となってしまう場合があった。
【０００８】
すなわち、前述の耐電圧層（以下、アモルファス窒化シリコン含有層）は、基体表面上に、最初の工程で積層形成され、その上に、電荷注入阻止層、光導電層、表面保護層等が順次積層される。また、電荷注入阻止層等の各層の積層処理は、真空室内を、その処理に適した温度に調整したうえで、行なわれる。
【０００９】
このとき、真空室内の温度を処理に適した温度に変更する度に、基体を構成する金属製素管の温度も一緒に変動し、基体は伸縮する。そして、基体に接して設けられているアモルファス窒化シリコン含有層には、この基体の伸縮による応力が他の層よりも大きく、複数回かかることになる。
【００１０】
そのため、真空室の温度条件変更時、特に基体温度が下がる際に、Ｃ面あるいはＲ面と呼ばれる基体角部（周面と端面との境界）付近に形成されたアモルファス窒化シリコン含有層に、ひび割れまたは欠け、剥離等が生じて、アモルファス窒化シリコン含有層およびその上に積層された表面被覆層が、欠けたり剥離したりする場合があった。
【００１１】
本開示の目的は、表面層の積層時における、円筒状基体端部の面取り面からの層あるいは膜の剥離または脱落等を抑制することができる電子写真感光体を提供することである。また、この電子写真感光体を備えることにより、前述の層または膜の剥離等に起因する、製品化後の画像異常の発生を抑制することのできる画像形成装置を提供することである。
【課題を解決するための手段】
【００１２】
本開示の電子写真感光体は、導電性の基体と、前記基体の外表面を被覆する表面被覆層と、を備える。
該表面被覆層は、表面側の光導電層と、該光導電層よりも前記基体側に位置する電荷注入阻止層と、該電荷注入阻止層よりも前記基体側に位置する耐電圧層と、を含み、該耐電圧層は、アモルファス窒化シリコン含有層である。
前記耐電圧層に関して測定されたラマンスペクトルを波形分離またはフィッティング処理して得られる複数のピーク波形のうち、縦光学フォノンに対応するピーク波形の面積をＬＯ、横光学フォノンに対応するピーク波形の面積をＴＯ、としたとき、
前記ＴＯに対する前記ＬＯの比である〔ＬＯ／ＴＯ〕の値が、１．５６以上１．９０以下である。
【００１３】
また、本開示の画像形成装置は、前述の電子写真感光体を備える。
【発明の効果】
【００１４】
本開示の電子写真感光体によれば、温度条件等を変えながら、基体上に表面被覆層を順次積層する場合でも、基体に最も近い耐電圧層のひび割れまたは欠け、剥離等の発生が抑制される。これにより、印写画像の画質の低下を抑制することができる。また、この電子写真感光体を備える画像形成装置も、画像の印写時に、同様の効果を奏することができる。
【図面の簡単な説明】
【００１５】
【図１】（ａ）は実施形態の電子写真感光体の断面模式図であり、（ｂ）は（ａ）のＰ部を拡大した図である。
【図２】実施形態に係る画像形成装置の構成を示す図である。
【図３】実施形態の電子写真感光体における耐電圧層のラマンスペクトルと、フィッティング処理した縦光学（ＬＯ）フォノンのピーク波形Ｌおよび横光学（ＴＯ）フォノンのピーク波形Ｔを示すグラフ図である。
【図４】電子写真感光体の耐電圧層のラマンスペクトルから波形分離した縦光学フォノンのピーク波形Ｌの面積ＬＯを説明する図である。
【図５】電子写真感光体の耐電圧層のラマンスペクトルから波形分離した横光学フォノンのピーク波形Ｔの面積ＴＯを説明する図である。
【発明を実施するための形態】
【００１６】
以下、実施形態の電子写真感光体およびこれを備えた画像形成装置について、図面を参照しつつ説明する。
【００１７】
実施形態の電子写真感光体１０は、図３に示す画像形成装置１００に、電子写真感光体単体で、または、電子写真感光体ユニットとして、組み込んで使用されるものである。電子写真感光体１０は、図１（ａ）に示すような、導電性基体である円筒状の基体１の外周面１ａ上に、図１（ｂ）に示すような、多層からなる表面被覆層が、積層形成（成膜）されている。
【００１８】
表面被覆層を構成する各層１１および２１〜２３と、導電性を有する基体１とについて簡単に説明する。
図１（ｂ）に示すように、表面被覆層の最表面（図示上側）に位置する表面保護層２３は、後記の光導電層２２の表面を保護する役割を有するものである。表面保護層２３は、たとえばアモルファス炭化シリコン（ａ−ＳｉＣ）あるいはアモルファス窒化シリコン（ａ−ＳｉＮ）などのアモルファスシリコン（ａ−Ｓｉ）系材料または、アモルファスカーボン（ａ−Ｃ）を用いるか、あるいはそれらの多層構造とすればよい。実施形態では、耐摩耗性の観点から、耐性の高いａ−Ｃが採用される。表面保護層２３の好適な厚さは、たとえば０．１〜２μｍ、より具体的には０．５〜１．５μｍである。
【００１９】
光導電層２２は、レーザー光などの光照射によってキャリアを発生させる役割を有するものである。光導電層２２は、たとえばアモルファスシリコン（ａ−Ｓｉ）系材料ならびにＳｅ−ＴｅあるいはＡｓ２Ｓｅ３などのアモルファスセレン（ａ−Ｓｅ）系材料で形成される。実施形態の光導電層２２は、ａ−Ｓｉならびにａ−Ｓｉに、炭素（Ｃ），窒素（Ｎ）および酸素（Ｏ）などを加えたａ−Ｓｉ系材料で形成されており、ドーパントとしてホウ素（Ｂ）あるいはリン（Ｐ）を含有する。ａ−Ｓｉ系材料を用いて光導電層２２を形成する場合、その好適な厚さは５〜１００μｍ程度、より具体的には１０〜８０μｍである。
【００２０】
電荷注入阻止層２１は、正帯電の場合であれば、導電性の基体１からのキャリアである電子の注入を阻止する役割を有するものであり、たとえばアモルファスシリコン（ａ−Ｓｉ）系材料で形成される。この電荷注入阻止層２１は、正帯電の場合であれば、たとえばａ−Ｓｉに、ドーパントとしてホウ素（Ｂ）と、場合により窒素（Ｎ）もしくは酸素（Ｏ）またはその両方を含有させたもので構成する。また、負帯電の場合であれば、たとえばａ−Ｓｉに、ドーパントとしてリン（Ｐ）と、場合により窒素（Ｎ）もしくは酸素（Ｏ）またはその両方を含有させたものを用いる。電荷注入阻止層２３の好適な厚さは、２〜１０μｍである。
【００２１】
なお、電荷注入阻止層２１と光導電層２２とを合わせて感光層２０と呼ぶ場合もある。また、図に記載の各表面被覆層は、各層または各膜の厚みを強調して描いているため、層厚さおよび層厚比等は、実際のものとは異なる。
【００２２】
円筒状の基体１は、表面被覆層の支持体となるものであり、少なくとも基体１の表面は導電性を有し、図１（ａ）の断面図に示すように、筒長方向である軸線方向に連続する円周状の外周面１ａおよび内周面と、軸線方向両端部に形成された基体端面１ｃ（以下、単に「端面」という）とを含む。
【００２３】
基体１は、円筒状で、たとえばアルミニウム（Ａｌ），ステンレススチール（ＳＵＳ），亜鉛（Ｚｎ），銅（Ｃｕ），鉄（Ｆｅ），チタン（Ｔｉ），ニッケル（Ｎｉ），クロム（Ｃｒ），タンタル（Ｔａ），スズ（Ｓｎ），金（Ａｕ），銀（Ａｇ），マグネシウム（Ｍｇ）およびマンガン（Ｍｎ）などの金属材料、あるいはこれら例示した金属材料を含む合金によって、全体が導電性を有するものとして形成される。また、基体１は、樹脂，ガラスあるいはセラミックスなどの表面に、例示した金属材料あるいはＩＴＯ（Indium Tin Oxide）または二酸化すず（ＳｎＯ２）などの透明導電性材料による導電性膜を被着したものであってもよい。
【００２４】
これらの例示した材料のうち、基体１を形成するための材料としては、アルミニウム（Ａｌ）系材料を用いればよく、実施形態の基体１は、全体をアルミニウム系材料で形成した。アルミニウム系材料は、電子写真感光体１０を軽量かつ低コストで製造可能であり、その上、電荷注入阻止層２１および光導電層２２をアモルファスシリコン（ａ−Ｓｉ）系材料で形成する場合には、それらの層と基体１との間の密着性が高くなって信頼性を向上させることができる。
【００２５】
ここで、本実施形態の電子写真感光体１０では、表面被覆層における、最も基体１側（図示下側）の、基体１に密着する部位に、比較的高い耐電圧特性を有する耐電圧層１１が形成されている。
【００２６】
この耐電圧層１１は、アモルファス窒化シリコン（ａ−ＳｉＮ）を含有する、本開示の耐電圧層の一例である。そして、図３に示すような、耐電圧層１１に関して測定されたラマンスペクトルをフィッティング処理（フィッティングラインＦ）または波形分離処理して得られる複数のピーク波形のうち、図４に示す縦光学（ＬＯ）フォノンによるピーク波形Ｌの面積をＬＯとし、図５に示す横光学（ＴＯ）フォノンによるピーク波形Ｔの面積をＴＯとした場合、ＴＯに対するＬＯの比（面積比）である〔ＬＯ／ＴＯ〕の値は、１．５６以上１．９０以下になっている。
【００２７】
従来、電子写真感光体の製造においては、積層・成膜中の雰囲気温度およびそれにより影響を受ける基体１の温度は、一定ではなく、各層の形成に適した温度に変更される。その際、この基体１の温度変化（熱伸縮）による応力を最も受け易い、基体１側の耐電圧層１１に、ひび割れまたは亀裂等が生じ、それが起点となって、表面被覆層が、その厚みが薄い基体端面１ｃ、あるいは、基体端面１ｃと面取り面１ｂとの境界部分である図１（ｂ）のＱ部等から、剥離してしまう場合があった。
【００２８】
これに対して、本実施形態の電子写真感光体１０に形成された耐電圧層１１は、その層のアモルファス性（無秩序性）を表す指標である〔ＬＯ／ＴＯ〕値が１．５６以上になっている。すなわち、従来のものより、層（膜）を構成する原子の自由度が高く、層が変形し易くなっている。そのため、応力を受けても、層剥離等の起点となるひび割れまたは亀裂等が、生じ難くなっていることがわかった。
【００２９】
以上の構成により、本実施形態の電子写真感光体１０は、表面被覆層の積層時における、円筒状基体端部の面取り面からの層の剥離または脱落等を抑制することができる。したがって、後記の画像形成装置に搭載された場合、前述の層の剥離等に起因する画像異常の発生を、抑制することができる。
【００３０】
なお、耐電圧層１１の好適な厚さは、０．５〜２０μｍである。耐電圧層１１の厚さが０．５μｍ未満の場合、耐電圧が低下し、画像品質が悪化する傾向にある。また、耐電圧層１１の厚さが２０μｍを超える場合、残留電位が大きくなり、この場合も画像品質が悪化する傾向にある。
【００３１】
また、実施形態における「ピーク波形の面積」とは、たとえば薄膜からの反射光（ラマン散乱光）を測定して、図３のような、横軸を波長、縦軸を散乱光強度とするラマンスペクトル（実線Ｍ）を得た場合、この実測スペクトルＭに対して、フィッティングラインＦを利用した波形分離処理（フィッティング処理）を施すことにより得られる２つの「ピーク波形」（Ｌ，Ｔ）と、ベースラインＢとに囲まれた領域内（図４，図５を参照）の散乱光強度を、波長単位で積算あるいは積分したものをいう。
【００３２】
具体的には、図３の、窒化ケイ素（ＳｉＮ）を含有する薄膜層から得られるラマンスペクトルにおいて、フィッティング処理を行なって得られる複数のピーク波形のうち、縦光学（ＬＯ）フォノンモードに由来する、波長３３０ｃｍ−１付近にピークを有する波形Ｌの場合、そのピーク波形の面積は、図４に例示するように、ピーク波形ＬとベースラインＢとに囲まれた領域内の光強度を、波長（横軸ｃｍ−１）方向に積算あるいは積分することにより得られる。
【００３３】
同様に、同ラマンスペクトルにおける、横光学（ＴＯ）フォノンモードに由来するピーク波形Ｔが、図５に例示するような、波長４７０ｃｍ−１付近に一方のピークを有する波形Ｔの場合、そのピーク波形の面積は、ピーク波形Ｔ（二山状）とベースラインＢとに囲まれた２つの領域内の光強度を、波長（横軸ｃｍ−１）方向に積算あるいは積分して合計することにより得られる。
【００３４】
なお、本開示のピーク波形の面積は、ピークの面積強度、または、ピーク強度面積等と呼ばれる場合があるが、これらはいずれも、同じパラメータを示すものである。
【００３５】
つぎに、前述の電子写真感光体１０を搭載する画像形成装置１００の構成を、簡単に紹介する。図２は、電子写真感光体１０を備える画像形成装置１００の構成例を示す図である。
【００３６】
実施形態の画像形成装置１００は、画像形成方式としてカールソン法を採用したものであり、先述の電子写真感光体１０と、帯電器１１１、露光器１１２、現像ローラ１１３Ａを含む現像器１１３、転写器１１４、定着器１１５である１１５Ａおよび１１５Ｂと、電子写真感光体に接触するクリーニングローラ１１６Ｂとクリーニングブレード１１６Ａとを含むクリーニング器１１６、および、除電器１１７等を備える。なお、図中の記録媒体Ｐに沿った矢印Ｘは、記録媒体である用紙の移動方向を示す。
【００３７】
帯電器（帯電ローラ）１１１は、たとえば負帯電の電子写真感光体１０の表面を負極性に帯電させる役割を有するものである。本実施形態において帯電器１１１は、たとえば芯金を導電性ゴムあるいはＰＶＤＦ（ポリフッ化ビニリデン）によって被覆して構成される接触型帯電器が採用される。
【００３８】
露光器１１２は、電子写真感光体１０に静電潜像を形成する役割を有するものである。露光器１１２としては、たとえば複数のＬＥＤ素子（波長：６８０ｎｍ）を配列させてなるＬＥＤ（発光ダイオード：Light Emitting Diode）ヘッドを採用することができる。
【００３９】
現像器１１３は、電子写真感光体１０の静電潜像を現像してトナー像を形成する役割を有するものである。本例における現像器１１３は、現像剤（以下、トナー）Ｔを磁気的に保持する磁気ローラ１１３Ａを備える。
【００４０】
トナーＴは、電子写真感光体１０の表面上に形成されるトナー像を構成するものであり、現像器１１３において摩擦帯電する。トナーＴとしては、たとえば、磁性キャリアおよび絶縁性トナーを含んでなる２成分系現像剤と、磁性トナーを含んでなる１成分系現像剤とが挙げられる。
【００４１】
磁気ローラ１１３Ａは、電子写真感光体１０の表面の現像領域にトナーＴを搬送する役割を有するものである。磁気ローラ１１３Ａは、現像器１１３において摩擦帯電したトナーＴを一定の穂長に調整された磁気ブラシの形で電子写真感光体１０の表面に搬送する。
【００４２】
転写器１１４は、電子写真感光体１０と転写器１１４との間の転写領域に供給された、紙等の記録媒体Ｐに、電子写真感光体１０のトナー像を転写する役割を有するものである。本例における転写器１１４は、転写用チャージャ１１４Ａおよび分離用チャージャ１１４Ｂを備える。
【００４３】
定着器１１５は、記録媒体Ｐに転写されたトナー像を記録媒体Ｐに定着させる役割を有するものであり、一対の定着ローラ１１５Ａ，１１５Ｂを備える。定着ローラ１１５Ａ，１１５Ｂは、たとえば金属ローラ上に四フッ化エチレンなどで表面被覆したものである。
【００４４】
クリーニング器１１６は、電子写真感光体１０の表面に残存するトナーＴを除去する役割を有するものであり、クリーニングローラ１１６Ｂおよびクリーニングブレード１１６Ａを備える。
【００４５】
除電器１１７は、電子写真感光体１０の表面電荷を除去する役割を有するものであり、特定波長（たとえば６３０ｎｍ以上）の光を出射可能なデバイスが用いられる。
【００４６】
以上の構成を有する実施形態の画像形成装置１００は、先に述べた、ラマンスペクトル（図３）において、面積ＴＯ（図４）に対する面積ＬＯ（図５）の比である〔ＬＯ／ＴＯ〕の値が１．５６以上である耐電圧層１１を含む電子写真感光体１０を備える。このように、基体端部の面取り面からの層の剥離または脱落等が抑制された電子写真感光体１０を使用しているため、この画像形成装置１００においても、前述の層の剥離等に起因する画像異常の発生が抑制されている。すなわち、実施形態の画像形成装置１００は、高い印写画質を長期にわたり維持することができる。
【００４７】
つぎに、本実施形態にかかる電子写真感光体１０の構成およびそれによる効果について、具体的な実施例をあげて説明する。
【００４８】
以下の［実施例］では、電子写真感光体の耐電圧層に関するラマンスペクトルにおいて、横光学フォノンによるピーク波形の「面積ＴＯ」に対する、縦光学フォノンによるピーク波形の「面積ＬＯ」の比である〔ＬＯ／ＴＯ〕値が異なる電子写真感光体を複数種、作製し、その上に光導電層等を順次積層して、供試品（サンプル）となる電子写真感光体とした。そして、サンプルの電子写真感光体（基体）の端部に、層または膜の剥離または脱落等が発生していないか否かを、目視で確認して評価を行なった。
【００４９】
［実施例］
＜電子写真感光体の作製＞
供試品（サンプル）となる電子写真感光体は、アルミニウム合金製の円筒管（外径３０ｍｍφ、筒長２５４ｍｍ）準備し、その管の外周面に鏡面加工を施して洗浄したものを、成膜用の基体として用意した。そして、グロー放電分解成膜装置を使用して、下記の「表１」に示す条件で、前述の基体の表面に、各層を順次形成した。
【００５０】
なお、「耐電圧層」の結晶の秩序性または「アモルファス性（無秩序性）」を示す〔ＬＯ／ＴＯ〕値の調整は、表１中の「投入電力（Ｗ）」の値を変更することにより行なった。また、耐電圧層に関するラマンスペクトルの測定は、耐電圧層の形成後、電荷注入阻止層の形成前に、サンプルとなる電子写真感光体（基体）を、真空チャンバーから取り出して行なった。
【００５１】
【表１】
2020160258.tif 000003
【００５２】
＜サンプル群の作製＞
複数個作製した電子写真感光体のうち、測定したラマンスペクトルにおける耐電圧層の〔ＬＯ／ＴＯ〕値が１．３２〜１．３４の範囲内のもの１０本を選び、この耐電圧層が形成された各基体の上に、前述の表面被覆層の積層を続行して、「サンプルＡ群」（グループ）の電子写真感光体を作製した。なお、１０本平均の耐電圧層の〔ＬＯ／ＴＯ〕値は１．３３であった。
【００５３】
同様にして、成膜途中で測定された耐電圧層の〔ＬＯ／ＴＯ〕値が１．５５〜１．５７（１０本平均１．５６）の電子写真感光体を「サンプルＢ群」、耐電圧層の〔ＬＯ／ＴＯ〕値が１．６５〜１．６７（１０本平均１．６６）の電子写真感光体を「サンプルＣ群」、耐電圧層の〔ＬＯ／ＴＯ〕値が１．６９〜１．７１（１０本平均１．７０）の電子写真感光体を「サンプルＤ群」、耐電圧層の〔ＬＯ／ＴＯ〕値が１．７９〜１．８１（１０本平均１．８０）の電子写真感光体を「サンプルＥ群」、として作製した。
【００５４】
（ラマンスペクトルの測定）
サンプルの耐電圧層のラマンスペクトルの測定は、以下の条件にて行なった。なお、測定に用いた機器は、レーザーラマン顕微鏡（ナノフォトン社製  ＲＡＭＡＮｔｏｕｃｈ）である。
・測定条件
レーザー波長：５３２ｎｍ
レーザー強度：４３６ｍＷ
露光時間：１２０秒
【００５５】
ラマン散乱光の測定は、耐電圧層の表面（上面）にレーザー光を照射して行なった。なお、耐電圧層の厚さは、各サンプルとも１μｍであった。また、得られたラマンスペクトルのフィッティング処理（波形分離演算）と〔ＬＯ／ＴＯ〕値の算出とは、前述の実施形態で説明した処理の様式に沿って、レーザーラマン顕微鏡の制御装置（コンピュータ）が内包するプログラムにより実行した。
【００５６】
得られたサンプル各群の評価は、各電子写真感光体の端部を顕微鏡を用いて観察し、「層剥離の発生状況」をカウントすることにより行なった。評価した項目は、以下の、１０本あたりの「端部の層剥離の発生率」と、サンプル１本あたりの「層剥離の発生頻度」である。観察による結果を、下記の「表２」にまとめて示す。
【００５７】
［端部の層剥離の発生率（本／１０本あたり）］
顕微鏡を用いた、サンプルの端部の観察により、長径が０．２μｍを超える「層剥離」が、１箇所でも見られたものを「１本」とカウントして、サンプル群（１０本）あたりの、層剥離が発生したサンプル本数を評価した。なお、結果は、１０本あたりの剥離確認本数を、％で表示している（１本＝１０％）。
【００５８】
［層剥離箇所の平均個数（箇所／１本あたり）］
同様に、顕微鏡を用いた端部の観察により、長径が０．２μｍを超える「層剥離」が１箇所以上見られたサンプルについて、この０．２μｍを超える層剥離が何箇所存在するかを、目視によりカウントした。サンプル群１０本を全て観察し、層剥離の発生箇所数（個数）を合計して、１本あたりの、層剥離の発生箇所の平均個数（発生の頻度）を算出し、評価とした。なお、平均値計算の母数には、「層剥離」が１つも見られないサンプルも含まれている。
【００５９】
【表２】
2020160258.tif 000004
【００６０】
上記「表２」の結果から、「サンプルＢ群」のように、耐電圧層の〔ＬＯ／ＴＯ〕値を１．５６以上とすれば、最終製品である電子写真感光体の、基体端面または面取り面から生じる層剥離の発生を、充分に抑えることができることがわかった。また、表２の結果からは、「サンプルＥ群」の評価のように、耐電圧層の〔ＬＯ／ＴＯ〕値を１．８０以上に上げ過ぎても、層の密着性が低下してしまう可能性が見てとれる。
【００６１】
すなわち、実施例の結果から、基体端部の面取り面等からの層の剥離または脱落等を抑制することができる、耐電圧層の〔ＬＯ／ＴＯ〕値の好適な範囲は、１．５６以上１．９０以下であるといえる。
【００６２】
したがって、アモルファス窒化シリコン（ａ−ＳｉＮ）からなる耐電圧層を含む電子写真感光体において、この耐電圧層に関する「ラマンスペクトルにおける、横光学フォノンによるピーク波形の面積ＴＯに対する縦光学フォノンによるピーク波形の面積ＬＯの比である〔ＬＯ／ＴＯ〕値」を１．５６以上１．９０以下とした、本開示ならびに本実施形態の電子写真感光体は、表面被覆層の積層時に発生する、円筒状基体端部の面取り面からの層の剥離または脱落等を、効果的に抑制することができるものである。
【符号の説明】
【００６３】
１  基体
１ａ  外周面
１ｂ  端面
１ｃ  面取り面
１０  電子写真感光体
１１  耐電圧層
２１  電荷注入阻止層
２２  光導電層
２３  表面保護層
１００  画像形成装置
【図１】
2020160258.tif 000005
【図２】
2020160258.tif 000006
【図３】
2020160258.tif 000007
【図４】
2020160258.tif 000008
【図５】
2020160258.tif 000009